(57)【要約】【課題】めっきにより非貫通孔の充填を行うことができるめっき液を提供することを目的とする。【解決手段】  水溶性銅塩、硫酸、レベラー成分、及びポリマー成分を含み、  ブライトナー成分を含有せず、  前記レベラー成分として、ジアリルを含む４級アミンと、二酸化硫黄との共重合体を含むめっき液を提供する。【選択図】なし【特許請求の範囲】
【請求項１】
水溶性銅塩、硫酸、レベラー成分、及びポリマー成分を含み、
ブライトナー成分を含有せず、
前記レベラー成分として、ジアリルを含む４級アミンと、二酸化硫黄との共重合体を含むめっき液。
【請求項２】
前記水溶性銅塩として、硫酸銅を１００ｇ／ｌ以上２２０ｇ／ｌ以下、
硫酸を５０ｇ／ｌ以上２５０ｇ／ｌ以下、
前記レベラー成分を５ｍｇ／ｌ以上１５ｍｇ／ｌ以下、
前記ポリマー成分を１０ｍｇ／ｌ以上５０ｍｇ／ｌ以下含有する請求項１に記載のめっき液。
【請求項３】
前記ポリマー成分が、ポリエチレングリコール、ポリプロピレングリコール、ポリエチレングリコール−ポリプロピレングリコール共重合体から選択された１種類以上である請求項１または２に記載のめっき液。
【請求項４】
請求項１乃至３のいずれか一項に記載のめっき液を用い、電流密度を１Ａ／ｄｍ２以上６Ａ／ｄｍ２以下として、
非貫通孔を含む基材の、前記非貫通孔を充填し、めっき膜を形成するめっき膜の製造方法。
【発明の詳細な説明】
【技術分野】
【０００１】
本発明は、めっき液、めっき膜の製造方法に関する。
【背景技術】
【０００２】
銅めっき膜は、例えば配線基板の配線材料等として、従来から広く用いられている。このため、基板上に銅めっき膜を形成するめっき液について各種検討がなされてきた。例えば特許文献１には、含リン銅を可溶性陽極として用いる湿式めっき法に用いる硫酸銅めっき液であって、前記硫酸銅めっき液に含まれる２価の鉄イオンの濃度が０．０５ｇ／Ｌ以上、且つ３価の鉄イオン濃度が０．３０ｇ／Ｌ以下であることを特徴とする硫酸銅めっき液が開示されている。
【先行技術文献】
【特許文献】
【０００３】
【特許文献１】特開２０１５−２５１７７号公報
【発明の概要】
【発明が解決しようとする課題】
【０００４】
ところで、用途によっては、非貫通孔を有する基材上に銅めっき膜を形成することが求められる場合があった。この場合、めっきによる非貫通孔の充填と、基材の平坦部、及びめっきが充填された非貫通孔上へのめっき膜の形成を実施することが求められる。
【０００５】
しかしながら、従来検討されてきためっき液では、めっきによる非貫通孔の充填が十分に進行せず、該非貫通孔を有する基材上に表面が平坦なめっき膜を形成することは困難であった。
【０００６】
上記従来技術の問題に鑑み、本発明の一側面では、めっきにより非貫通孔の充填を行うことができるめっき液を提供することを目的とする。
【課題を解決するための手段】
【０００７】
上記課題を解決するため本発明の一側面では、
水溶性銅塩、硫酸、レベラー成分、及びポリマー成分を含み、
ブライトナー成分を含有せず、
前記レベラー成分として、ジアリルを含む４級アミンと、二酸化硫黄との共重合体を含むめっき液を提供する。
【発明の効果】
【０００８】
本発明の一側面によれば、めっきにより非貫通孔の充填を行うことができるめっき液を提供することができる。
【図面の簡単な説明】
【０００９】
【図１】実施例、比較例において基材上に形成しためっき膜の構造の説明図。
【発明を実施するための形態】
【００１０】
以下、本発明のめっき液、めっき膜の製造方法の一実施形態について説明する。
（めっき液）
本実施形態のめっき液は、水溶性銅塩、硫酸、レベラー成分、及びポリマー成分を含むことができる。また、ブライトナー成分については含有しない。  
そして、レベラー成分として、ジアリルを含む４級アミンと、二酸化硫黄との共重合体を含むことができる。
【００１１】
既述のように、例えば非貫通孔を有する基材上にめっき膜を成膜する際に、従来検討されていためっき液では、めっきにより非貫通孔の充填を十分に進行させることができなかった。このため、該非貫通孔を有する基材上にめっき膜を成膜した場合、該めっき膜は、非貫通孔を有する基材の表面形状に沿った表面形状となり、平坦なめっき膜を形成することは困難であった。
【００１２】
そこで、本発明の発明者は、めっきにより非貫通孔の充填を行うことができるめっき液について検討を行った。その結果、水溶性銅塩、硫酸、ポリマー成分に加えて、所定のレベラー成分を含有し、かつブライトナー成分を含有しないめっき液とすることで非貫通孔の充填を行えることを見出し、本発明を完成させた。
【００１３】
以下に、本実施形態のめっき液に含まれる成分について説明を行う。
【００１４】
本実施形態のめっき液は、水溶性銅塩を含有することができる。水溶性銅塩を含有することで、銅めっき膜を形成することができる銅めっき液とすることができる。
【００１５】
水溶性銅塩としては、通常のめっき液に用いられる水溶性の銅塩であれば、特に限定されるものではなく使用することができる。水溶性銅塩としては例えば、無機銅塩、アルカンスルホン酸銅塩、アルカノールスルホン酸銅塩、有機酸銅塩から選択された１種類以上を好ましく用いることができる。
【００１６】
なお、無機銅塩としては、例えば硫酸銅、酸化銅、塩化銅、炭酸銅等が挙げられる。アルカンスルホン酸銅塩としては、メタンスルホン酸銅、プロパンスルホン酸銅等が挙げられる。アルカノールスルホン酸銅塩としては、イセチオン酸銅、プロパノールスルホン酸銅等が挙げられる。有機酸銅塩としては、酢酸銅、クエン酸銅、酒石酸銅等が挙げられる。
【００１７】
水溶性銅塩は、例えば無機銅塩、アルカンスルホン酸銅塩、アルカノールスルホン酸銅塩、有機酸銅塩等から選択された１種類の水溶性銅塩を単独で用いたり、選択された２種類以上を組み合わせて用いることができる。なお、無機銅塩、アルカンスルホン酸銅塩、アルカノールスルホン酸銅塩、有機酸銅塩等から選択された２種類以上の水溶性銅塩を組み合わせて用いる場合に、硫酸銅と、塩化銅とのように、無機銅塩、アルカンスルホン酸銅塩、アルカノールスルホン酸銅塩、有機酸銅塩等から選択された１つのカテゴリー内の、異なる２種類以上の水溶性銅塩を用いても良い。
【００１８】
ただし、めっき液の管理上、１種類の水溶性銅塩を単独で用いることが好ましい。
【００１９】
本実施形態のめっき液は硫酸を含有することができる。硫酸を含有することでめっき液のｐＨや、硫酸イオン濃度を調整することができる。
【００２０】
本実施形態のめっき液は、さらにレベラー成分を含有することができる。
【００２１】
レベラー成分としては、ジアリルを含む４級アミンと二酸化硫黄との共重合体を好ましく用いることができる。本発明の発明者の検討によれば、ジアリルを含む４級アミンと二酸化硫黄との共重合体に含まれる、ジアリルを含む４級アミンは基材上の平坦部のめっき膜の膜厚方向の成長を抑制することができる。また、二酸化硫黄は非貫通孔へのめっきの充填を促進することができる。すなわち、レベラー成分として、ジアリルを含む４級アミンと二酸化硫黄との共重合体を用いることで、非貫通孔を有する基材上にめっき膜を成膜する際、めっきによる非貫通孔の充填を促進し、非貫通孔以外の平坦部へのめっき膜の成膜を抑制できる。このため、めっきによる非貫通孔の充填を行うことができ、かつ非貫通孔を有する基材上に表面が平坦なめっき膜を成膜できるめっき液とすることができる。
【００２２】
ジアリルを含む４級アミンと二酸化硫黄との共重合体としては、例えばジアリルジメチルアンモニウム−二酸化硫黄共重合体、ジアリルメチルエチルアンモニウムエチルサルフェイト−二酸化硫黄共重合体等から選択された１種類以上を好ましく用いることができる。
【００２３】
レベラー成分はさらに塩素成分を含有することが好ましい。すなわち、塩素成分を含有する、ジアリルを含む４級アミンと二酸化硫黄との共重合体を好ましく用いることができる。
【００２４】
塩素成分を含有する、ジアリルを含む４級アミンと二酸化硫黄との共重合体としては例えばジアリルジメチルアンモニウムクロリド−二酸化硫黄共重合体が挙げられる。
【００２５】
また、塩素成分を含有する、ジアリルを含む４級アミンと二酸化硫黄との共重合体として、ジアリルを含む４級アミンと二酸化硫黄との共重合体に、塩素含有化合物を添加した材料を用いることもできる。
【００２６】
この場合のジアリルを含む４級アミンと二酸化硫黄との共重合体としては、例えば、ジアリルジメチルアンモニウム−二酸化硫黄共重合体、ジアリルメチルエチルアンモニウムエチルサルフェイト−二酸化硫黄共重合体等から選択された１種類以上が挙げられる。
【００２７】
また、塩素含有化合物としては、めっき液中で塩化物イオンを供給できる化合物であれば良く、例えば塩酸や、塩化ナトリウム等が挙げられる。
【００２８】
ジアリルを含む４級アミンと二酸化硫黄との共重合体と、塩素含有化合物とは、予め混合してからめっき液に添加することもできるが、めっき液に各成分を添加し、めっき液内で両成分を混合することもできる。
【００２９】
本実施形態のめっき液は、さらにポリマー成分を含有することができる。ポリマー成分としては特に限定されるものではないが、例えばポリエチレングリコール、ポリプロピレングリコール、ポリエチレングリコール−ポリプロピレングリコール共重合体から選択された１種類以上を好ましく用いることができる。
【００３０】
ポリマー成分として、ポリエチレングリコール−ポリプロピレングリコール共重合体を用いる場合、ポリエチレングリコール−ポリプロピレングリコール共重合体の分子量や重合比率は特に限定されないが分子量は１４００以上２０００以下であることが好ましい。また、ポリエチレングリコールとポリプロピレングリコールとの重合度は、ポリエチレングリコール１に対して、ポリプロピレングリコールを０．５以上２．０以下とすることが好ましい。
【００３１】
その他、本実施形態のめっき液は必要に応じて各種添加剤を含有することもできる。ただし、本実施形態のめっき液はブライトナー成分を含有しない。これは、本実施形態のめっき液がブライトナー成分を含有する場合、非貫通孔を有する基材の、非貫通孔以外の部分に形成されるめっき膜の生成を促進することになり、非貫通孔へめっきの充填が十分に進行する前に所望の膜厚のめっき膜が形成され、表面が平坦なめっき膜を成膜できない恐れがあるからである。なお、ここでいうブライトナー成分としては、銅めっき液に一般的に用いられているブライトナー成分を意味しており、例えばビス（３−スルホプロピル）ジスルフィド（ＳＰＳ）等を指す。
【００３２】
本実施形態のめっき液の各成分の含有量は特に限定されるものではなく、任意に選択することができる。
【００３３】
本実施形態のめっき液は、例えば水溶性銅塩として、硫酸銅を１００ｇ／ｌ以上２２０ｇ／ｌ以下含有することができる。また、硫酸を５０ｇ／ｌ以上２５０ｇ／ｌ以下、レベラー成分を５ｍｇ／ｌ以上１５ｍｇ／ｌ以下、ポリマー成分を１０ｍｇ／ｌ以上５０ｍｇ／ｌ以下含有することができる。
【００３４】
なお、レベラー成分やポリマー成分としては特に限定されるものではなく、例えば既述の各成分を好適に用いることができるが、この場合、レベラー成分としては例えばジアリルジメチルアンモニウムクロリド−二酸化硫黄共重合体を好ましく用いることができる。また、ポリマー成分としては、例えばポリエチレングリコール−ポリプロピレングリコール共重合体を好ましく用いることができる。
【００３５】
本実施形態のめっき液の硫酸銅の含有量を１００ｇ／ｌ以上２２０ｇ／ｌ以下、硫酸の含有量を５０ｇ／ｌ以上２５０ｇ／ｌ以下とすることで、該めっき液を用いてめっき膜を十分な速度で成膜することができるため好ましい。
【００３６】
そして、レベラー成分を５ｍｇ／ｌ以上１０ｍｇ／ｌ以下とすることで、基材の平坦部上に形成しためっき膜と、めっきによる非貫通孔の充填との速度のバランスを特に適切に保ち、基材上に表面が特に平坦なめっき膜を形成できるため好ましい。
【００３７】
ポリマー成分を１０ｍｇ／ｌ以上５０ｍｇ／ｌとすることで、めっき膜表面の微小な凹凸の発生を特に抑制できる。
【００３８】
以上に説明した本実施形態のめっき液によれば、所定の各成分を含有することで、めっきにより非貫通孔の充填を行うことができる。また、非貫通孔を有する基材上にめっき膜を形成する際に、めっきによる非貫通孔の充填と、基材の平坦部、及びめっきが充填された非貫通孔上へのめっき膜の形成を実施でき、基材の非貫通孔を有する面上に、表面が平坦なめっき膜を成膜できる。
（めっき膜の製造方法）
次に本実施形態のめっき膜の製造方法の一実施形態について説明する。
【００３９】
本実施形態のめっき膜の製造方法は、既述のめっき液を用い、電流密度を１Ａ／ｄｍ２以上６Ａ／ｄｍ２以下として、非貫通孔を含む基材の、非貫通孔を充填し、めっき膜を形成することができる。
【００４０】
本実施形態のめっき膜の製造方法で用いる基材については特に限定されないが、非貫通孔を有する基材上にめっき膜を形成する場合に、既述のめっき液を用いることで、非貫通孔にめっきを充填し、基材の非貫通孔を有する面上に表面が平坦なめっき膜を形成できる。このため、基材としては非貫通孔を有する基材を好適に用いることができる。なお、本実施形態のめっき膜の製造方法で用いる基材は、非貫通孔に加えて、または非貫通孔に替えて貫通孔を有する基材であっても良い。
【００４１】
本実施形態のめっき膜の製造方法で、非貫通孔を有する基材を用いる場合、その非貫通孔のサイズは特に限定されるものではないが、孔径（非貫通孔の直径）は３０μｍ以上３００μｍ以下であることが好ましい。また、孔の深さと孔径とのアスペクト比（孔の深さ／孔径）は０．３以上１．５以下であることが好ましい。
【００４２】
基材についてはめっき膜を形成する面に導電処理を予め実施しておくことが好ましい。導電処理としては特に限定されないが、例えば基材の表面に導電層を形成することで実施できる。なお、導電層は銅層であることが好ましい。
【００４３】
導電層は、例えば銅層等を基材上にラミネートにより貼り付けることで形成できる。また、導電層は、例えば乾式法により形成することもできる。乾式法としては特に限定されないが、例えばスパッタリング法や蒸着法、イオンプレーティング法等を好ましく用いることができる。
【００４４】
導電層の厚さは特に限定さないが、例えば５０ｎｍ以上５００ｎｍ以下とすることができる。導電層は一層に限定されるものではなく、複数の層を含むこともでき、導電層が複数の層を有する場合には、該複数の層の厚さの合計が上記範囲内であることが好ましい。
【００４５】
また、基材と導電層との間には、基材と導電層との間の密着性を向上させるため、密着層を配置することもできる。密着層は例えば乾式法により形成することができる。
【００４６】
密着層の材料は特に限定されるものではないが、例えばニッケル、クロム、ニッケル−クロム系合金や、ニッケル、クロム、及び銅から選択された２種類以上を含む合金等を用いることができる。
【００４７】
密着層を形成する場合、その厚さは特に限定されるものではないが、例えば３ｎｍ以上５０ｎｍ以下とすることができる。
【００４８】
そして、既述のめっき液による酸性銅めっき浴を用いて基材（基板）を銅めっき処理し、基材上にある非貫通孔にめっきを充填する際には、通常の硫酸銅等の水溶性銅塩によるめっき液を用いた銅めっきの場合と同様に、直流で電解すればよい。
【００４９】
具体的には、浴温としては、例えば室温とすることが好ましく、２１℃以上２６℃以下とすることがより好ましい。また、電流密度としては、１Ａ／ｄｍ２以上６Ａ／ｄｍ２以下とすることが好ましい。
【００５０】
めっき膜を製造している間、めっき槽内のめっき液を撹拌していることが好ましい。この際、めっき液を撹拌する方法は特に限定されないが、撹拌する手段としては、例えば噴流を好適に用いることができる。なお、噴流とは、めっき液を、ノズルから基材に対して吹き付け、めっき槽内のめっき液を撹拌することをいう。ノズルから供給するめっき液は例えばめっき槽内のめっき液を循環させためっき液であっても良い。
【００５１】
アノードは特に限定されるものではないが、例えば不溶性アノードや銅ボール等の可溶性アノードを用いることができる。
【００５２】
以上に説明した本実施形態のめっき膜の製造方法によれば、既述の本実施形態のめっき液を用いているため、めっきにより非貫通孔の充填を行うことができる。また、非貫通孔を有する基材上にめっき膜を形成する際に、めっきによる非貫通孔の充填と、基材の平坦部、及びめっきが充填された非貫通孔上へのめっき膜の形成を実施でき、基材の非貫通孔を有する面上に、表面が平坦なめっき膜を成膜、製造できる。
【実施例】
【００５３】
以下に具体的な実施例、比較例を挙げて説明するが、本発明はこれらの実施例に限定されるものではない。
［実施例１］
（１）めっき液
以下の組成を有するめっき液を調製した。
【００５４】
硫酸銅を１３０ｇ／ｌ、硫酸を１５０ｇ／ｌ、レベラー成分を５ｍｇ／ｌ、及びポリマー成分を１５ｍｇ／ｌ含有するめっき液を調製した。
【００５５】
レベラー成分としてはジアリルジメチルアンモニウムクロリド−二酸化硫黄共重合体を用い、具体的には、ニットーボー・メディカル株式会社製ＰＡＳ  Ａ−５（商品名）を用いた。また、ポリマー成分としては、ポリエチレングリコール−ポリプロピレングリコール共重合体を用い、具体的には日油株式会社製のユニルーブ５０ＭＢ−２６（商品名）を用いた。
【００５６】
めっき液にはブライトナー成分は添加していない。
（２）めっき膜の製造
（２−１）基材準備工程
厚さ５０μｍのガラスエポキシ樹脂製の基材を用意した。
【００５７】
そして、ガラスエポキシ樹脂製の基材の一方の面と、一方の面と対向する他方の面との両面に、厚さ１０μｍの電解銅箔をラミネートした。
【００５８】
次いで、ドライフィルムレジストによるフォトリソグラフィにより基材の一方の面に形成した電解銅箔上に配置したドライフィルムレジストに直径７０μｍの穴を形成し、該ドライフィルムレジストを用いて電解銅箔のエッチングを行った。ドライフィルムレジストを剥離し、電解銅箔に形成された直径８０μｍの穴に対し、炭酸ガスレーザーを照射し、ガラスエポキシ樹脂製の基材を除去してビアを形成した。この場合、基材の他方の面に形成された電解銅箔には穴は形成されておらず、ビアの底面を構成することになる。
【００５９】
その後、無電解銅めっきにより、基材の一方の面に形成した電解銅箔上、及びビアの表面に厚さ０．１μｍの銅薄膜層を形成した。以上の電解銅箔と、銅薄膜層とを形成することで導電処理を実施した。
（２−２）めっき工程
用意した基材を、既述のめっき液を入れためっき浴に供給し、浴温を２５℃とし、電流密度を２Ａ／ｍ２として、５０分間めっきを行い、めっき膜の成膜（製造）を行った。
【００６０】
なお、めっきを行っている間、噴流により、めっき液の撹拌を行った。具体的には、浴量１０リットルのめっき槽内に供給した基材の銅薄膜層の表面に対して、めっき液の流れが略垂直になるように、供給口の直径が１５ｃｍのノズル２本から合計３リットル／分のめっき液を供給して撹拌を行った。
【００６１】
ここで、図１に、以上の工程により形成しためっき膜の表面と垂直な面での非貫通孔周辺の断面の構成模式図を示す。
【００６２】
図１に示したようにガラスエポキシ樹脂製の基材１１の一方の面、及び他方の面の両面に電解銅箔１２が配置され、基材１１の一方の面上の電解銅箔１２、及び基材１１を貫通し、他方の面の電解銅箔１２が底面を構成する非貫通孔が形成されている。さらに、形成された非貫通孔、及び基材１１の一方の面上の電解銅箔１２の表面に銅薄膜層１３が配置されている。そして、基材１１、電解銅箔１２、銅薄膜層１３の積層体の、非貫通孔Ａ、及び平坦部Ｂ上にめっき膜１４が形成されている。なお、非貫通孔Ａはめっきにより充填されることになる。
【００６３】
そして、非貫通孔Ａにおいて、めっきの充填の程度を評価するため、積層体の非貫通孔Ａ部分でのめっき膜１４の深さｔ１、及び積層体の平坦部Ｂ部分でのめっき膜１４の厚さｔ２の評価を行った。
【００６４】
なお、非貫通孔Ａ部分でのめっき膜１４の深さｔ１は、図１に示したように、平坦部Ｂ部分でのめっき膜１４の表面を基準とした深さとなる。
【００６５】
そして、非貫通孔Ａ部分でのめっき膜１４の深さｔ１が２μｍ以下で、非貫通孔Ａ部分でのめっき膜１４の深さｔ１が、平坦部Ｂ部分でのめっき膜１４の厚さｔ２以下の場合には◎と評価した。非貫通孔Ａ部分でのめっき膜１４の深さｔ１が２μｍを超え、非貫通孔Ａ部分でのめっき膜１４の深さｔ１が、平坦部Ｂ部分でのめっき膜１４の厚さｔ２以下の場合には〇と評価した。
【００６６】
評価が◎または〇の場合には、用いためっき液により、めっきによる非貫通孔の充填と、基材の平坦部、及びめっきが充填された非貫通孔上へのめっき膜の形成を実施でき、基材上に表面が平坦なめっき膜を成膜、製造できているといえる。
【００６７】
また、非貫通孔Ａ部分でのめっき膜１４の深さｔ１が平坦部Ｂ部分でのめっき膜の厚さｔ２を超え、その差であるｔ１−ｔ２が１０μｍ以下の場合には△と評価し、非貫通孔Ａ部分でのめっき膜１４の深さｔ１が平坦部Ｂ部分でのめっき膜の厚さｔ２を超え、その差であるｔ１−ｔ２が１０μｍを超えた場合には×と評価した。評価が△または×の場合には、用いためっき液ではめっきによる非貫通孔の充填を十分にできておらず、基材上に表面に凹凸を含むめっき膜が形成されていることになる。
［実施例２、実施例３］
めっき液を調製する際に、レベラー成分、ポリマー成分の含有量が表１に示した値となるように変更した点以外は、実施例１と同様にして、めっき液、及びめっき膜の製造を実施した。
【００６８】
評価結果を表１に示す。
［実施例４］
めっき液を調製する際に、レベラー成分、ポリマー成分の含有量が表１に示した値となるように変更した点、及びめっき膜を成膜、製造する際の電流密度を表１に示した値となるように変更した点以外は、実施例１と同様にして、めっき液、及びめっき膜の製造を実施した。
【００６９】
評価結果を表１に示す。
［比較例１〜比較例３］
めっき液を調製する際に、レベラー成分、ポリマー成分、ブライトナー成分の含有量が表１に示した値となるように変更した点以外は、実施例１と同様にして、めっき液、及びめっき膜の製造を実施した。
【００７０】
なお、比較例３で添加したブライトナー成分としてはビス（３−スルホプロピル）ジスルフィド（ＳＰＳ）を用いた。
【００７１】
評価結果を表１に示す。
【００７２】
【表１】
2017150061.tif 000002
表１に示した結果より、水溶性銅塩、硫酸、レベラー成分、及びポリマー成分を含み、ブライトナー成分を含有せず、レベラー成分として、ジアリルを含む４級アミンと、二酸化硫黄との共重合体を含むめっき液を用いた実施例１〜実施例４では、成膜しためっき膜の評価結果が◎または〇になることが確認できた。すなわち、実施例１〜実施例４で用いためっき液は、めっきによる非貫通孔の充填を行うことができるめっき液であることが確認できた。そして、実施例１〜実施例４では、非貫通孔を有する基材上にめっき膜を形成する際に、めっきによる非貫通孔の充填と、基材の平坦部、及びめっきが充填された非貫通孔上へのめっき膜の形成を実施でき、表面が平坦なめっき膜を成膜、製造できていることが確認できた。
【００７３】
レベラー成分と、ポリマー成分とのいずれかを含まないか、ブライトナー成分を含む比較例１〜比較例３では、成膜しためっき膜の評価結果が△または×になることが確認できた。すなわち、比較例１〜比較例３で用いためっき液は、めっきによる非貫通孔の充填を十分に行うことができないめっき液であることが確認できた。そして、比較例１〜比較例３で非貫通孔を有する基材上にめっき膜を成膜した際に、めっき膜は非貫通孔に対応した部分に凹部を有し、表面に凹凸を含むことが確認できた。
【符号の説明】
【００７４】
Ａ  非貫通孔
【図１】
2017150061.tif 000003